(57)【特許請求の範囲】
【請求項１】
少なくとも20℃のガラス転移温度と120℃で５％以下の遊離度（マスキング剤に関する）を有する少なくとも部分的にマスキングされたイソシアネートと、
次の特性：
・少なくとも40℃のガラス転移温度；
・少なくとも10mg/gのヒドロキシル価；及び
・少なくとも1000g/molの平均分子量Mn;
を有するポリオールと、
低い油溶性を有する固体結晶性エステル化触媒、
を含むことを特徴とする梨地又は艶消粉末塗料用組成物。
【請求項２】
イソシアネートが少なくとも１個のエステル官能基を有するマスキング基によりマスキングされていることを特徴とする請求項１記載の組成物。
【請求項３】
前記ポリオールのヒドロキシル価が10〜350mg KOH/gであることを特徴とする請求項１又は２に記載の組成物。
【請求項４】
酸価が20mg KOH/g以下であることを特徴とする請求項１〜３のいずれか１項に記載の組成物。
【請求項５】
本発明のバインダー又はヒドロキシル化ポリマーの平均分子量Mnが2000〜15,000g/molであることを特徴とする請求項１〜４のいずれか１項に記載の組成物。
【請求項６】
本発明のヒドロキシル化ポリマーが130℃以下の融点を有することを特徴とする請求項１〜５のいずれか１項に記載の組成物。
【請求項７】
混合後に組成物が粉末状であることを特徴とする請求項１〜６のいずれか１項に記載の組成物。
【請求項８】
二酸化チタンも含むことを特徴とする請求項１〜７のいずれか１項に記載の組成物。
【請求項９】
配合成分をブレンダーによりプレブレンドし、その後に少なくともポリオールを１基以上のスクリューを有する押出機内で所定の温度で溶融、均質化及び分散させる工程を含むことを特徴とする請求項１〜８のいずれか１項に記載の組成物の製造方法。
【請求項１０】
配合及び押出温度が130℃以下であることを特徴とする請求項９記載の方法。
【請求項１１】
押出温度が少なくとも60℃であることを特徴とする請求項９又は10に記載の方法。
【請求項１２】
冷却工程と、それに続き、200マイクロメートル以下であるd90及び少なくとも20マイクロメートルであるd10により定義される粒度を得るための粉砕工程とをさらに含むことを特徴とする請求項９〜11のいずれか１項に記載の方法。
【請求項１３】
請求項１〜７のいずれか１項に記載の組成物の使用により得られるコーティング。
【発明の詳細な説明】
【０００１】
本発明は、マスクドイソシアネートとポリオールとを含む新規な種類の組成物に関する。本発明は、より詳細には、粉末（粉末混合物を包含する）と、粉末を用いるコーティングにおけるそれらの使用、特に１成分粉末〔ワンショット粉末（one−shot powder）〕の形態での使用に関する。
【０００２】
環境保護及び作業時の安全性に関係する多くの理由のために、コーティング技術、特に塗料での溶剤の使用をなくすことがますます求められてきている。特にVOC（揮発性有機化合物）の削減は塗料及びワニス工業においてますます広まっている。この目的を目指す固形分がより高い製品の開発は、適用粘度を達成するのに必要な溶剤量の削減とそれによる塗膜の乾燥中に蒸発する溶剤の削減を可能にする。
【０００３】
もう１つの選択肢は、有機バインダーの媒体として有機溶剤の代わりに水を水性相に使用した製品を使用することである。しかしながら、使用し塗膜を形成するためには少量の有機溶剤を使用とする。さらに、扱い難く処理に費用がかかる水溶性残渣が生じる。
これらのことを背景にして、粉末を使用するコーティング技術がますます開発されている。本発明がより良く理解されるように、この技術についての幾つかの詳細を本明細書で挙げておく。この技術は、非常に微細な粉末材料を使用し、空気がそのキャリヤーとして作用する。
【０００４】
一般的に、ガンと被塗物の間に加えられた数キロボルトの静電帯電によって、アプリケーターガンにより霧化されたコーティング前駆体粉末を吸引させ保持させることが可能となる。
次に、均一かつ均質なコーティング層を得るために、150℃〜200℃の焼付けによって、塗料粉末を溶融、展着、次に架橋させる（この塗料はコーティングの１つの実例であるとみなされる）。
【０００５】
この技術は、公害をもたらさず、また使用されなかった粉末を再使用することができるという観点で塗料付着率がほぼ100％である。
この分野で使用されている製品群の中で、以下の概要に当てはまるものを挙げることができる。
市場の大部分をいわゆる「エポキシ−ポリエステルハイブリッド」粉末塗料が占有しており、それに続いてポリエステル及びポリウレタンが、その次にいわゆる「エポキシ」粉末が占有している。
【０００６】
優れた品質（特に紫外線及び湿気に対する抵抗性）を有する外面を得るために、TGIC−ポリエステル又はポリウレタンを基材とするコーティングを使用することが不可欠になっている。TGIC−ポリエステル又はポリウレタンはそれだけで必要なレベルの性能を得ることを可能にする。
コーティング粉末は、幾つかの仕上がり外観（表面外観、色、光沢等）を生じる。
【０００７】
これらの効果を得るために用いられる技術は、常用の液体塗料及び粉末塗料に応じて異なる。
光沢を変えることが望ましい場合には、シリカ、炭酸カルシウム又はバライトのような充填剤の添加によって、光沢を50〜90％の範囲内で減少させることができるが、艶消仕上げは得られない。
【０００８】
本発明において、硬化した滑らかな又は構造化されたコーティングを金属支持体に適用した場合に、入射角60゜で約50％以下の反射率を有するコーティングを艶消又は梨地系と定義する。
しかしながら、得ることが最も困難な系は、かなりはっきりと艶消であることが分かるコーティング、すなわち入射角60゜で約30％未満の光沢度又は入射角85゜で約40％未満の光沢度を有するものに対応する。
【０００９】
艶消仕上げを得るために最も一般的に用いられている技術のうちの１つは、反応性が非常に異なる化合物同士を組み合わせることからなる。
これは、ゲル化時間が長い塗料粉末とゲル化時間が短い塗料粉末とを混合することにより達成される。この手法では、コーティング表面に微視的不均質性が与えられ、その結果として望ましい艶消効果が生じる。
【００１０】
他の技術に、塗料の光沢を減少させることを可能にするものがある。それらの技術は添加剤又はワックスを使用することからなるが、その一方で、添加剤又はワックスはそれら自体十分なものではなく、また一方で、それらが単独で使用される場合には、概して再現性の問題及び／又は極めて不十分な機械的特性をもたらし、及び／又はそれらの黄変又は悪天候に帰因する塗膜の劣化を考慮するとそれらを外部で使用することはできない。
【００１１】
外部で最も一般的に使用されている系は、ドライブレンドの名称で知られているものである。これによると、押し出され粉砕されたそれぞれ反応性が非常に異なる粉末塗料同士をブレンドすることにより低い光沢度が得られる。この事実に加えて、この系は多くの時間を必要とし、幾つかの塗料の製造工程（押出、粉砕、ブレンド）を伴い、まだ望ましいものよりも低い光沢度不均質性を示すため、通常よりも多くの工程を必要とし、追加の費用がかかる。
【００１２】
また、架橋反応から得られる配合物は人体若しくは動物の健康又は環境にとって有毒なものであるべきでない。粉体塗装技術に関するさらなる詳細について、以下の書籍を挙げておく：
→P.Grandou及びP.Pastour:Peintures et Vernis［Paints and Varnishes］；
−I les constituants［constituents］
−II techniques et industries［techniques and industries］
；出版元Hermann;
→R Lambourne:
Paints and Surface Coatings,theory and practice;
出版元Halsted Press;
→Powder Coating.The Complete Finisher Hand Book;the Powder Coating Institute;
→Myers及びLong:
Treatings on Coatings,5 volumes;
出版元Marcel Dekker.
従って、本発明の目的の１つは、いわゆる粉体技術によりコーティングを得ることを可能にする組成物を提供することである。
【００１３】
本発明の目的の１つは、悪天候に対して優れた耐性を有するコーティングを得ることを可能にする組成物を提供することである。
本発明の目的の１つは、艶消及び／又は梨地コーティングを得ることを可能にする組成物を提供することである。
本発明の目的の１つは、容易に使用できる上記タイプの組成物を提供することである。
【００１４】
以下で明らかになるであろうこれら及び他の目的は、
少なくとも約20℃、都合良くは少なくとも40℃のガラス転移温度（しばしば略語Tgで表される）と120℃で５％以下の遊離度（マスキング剤に関する）を有する少なくとも部分的にマスキングされたイソシアネートと、
次の特性：
・少なくとも約40℃、都合良くは少なくとも約50℃であるガラス転移温度（しばしば略語Tgで表される）；
・少なくとも約10mg/g、都合良くは少なくとも約15mg/gであるヒドロキシル価；及び
・少なくとも約1000g/mol、都合良くは少なくとも2000g/molである平均分子量Mn;を有するポリオールとを含むことを特徴とする、逐次又は同時付加のための組成物により達成される（本明細書の記載において、特に断らない限り、その値が端数を切り上げたものであることを強調すると共にその値の最右端の数がゼロである場合にはそれらのゼロが位取りのためのゼロであり絶対的な数ではないことを強調するために「約」なる用語を使用した。）。
【００１５】
組成物のマスキング基が、酸素を介してイソシアネート官能基と反応して鎖−NH−CO−Ｏ−を与えるように（すなわち、Ｒ−NCO＋HO−→Ｒ−NH−CO−Ｏ−の反応が起こるように）、活性水素を有することが好ましい。
本発明によると、イソシアネートは、酸性官能基から誘導された少なくとも１個のエステル官能基、特に酸性官能基とエステル官能基とを有する少なくとも１個のマスキング基によりマスキングされていることが都合良い。このマスキングは異なるマスキング形態が組み合わさったものであっても幾つかのマスキング基を伴うものであっても良い。
【００１６】
イソシアネートの構造において、２つのイソシアネート官能基同士を連結している骨格の部分が少なくとも１個のポリメチレン鎖（CH2）π（式中、πは２〜10、都合良くは４〜８の整数を表す）を含むことが望ましい。この選択は、艶消効果及び機械的性能レベルに対して影響を及ぼす。幾つかの鎖が存在する場合には、それらの鎖は同じものであっても異なるものであっても良い。さらに、これらの鎖の少なくとも１つ、好ましくは全てが自由に回転できるものであること、すなわち環外にあるものであることが望ましい。
【００１７】
遊離度は、オクタノール試験（下記参照）により定量化される。
本発明によると、単一の又は混合物としてのマスクドイソシアネートは、ポリイソシアネート、すなわち少なくとも２個、都合良くは２個（概して、多かれ少なかれ縮合したオリゴマーの混合物であるために、分数の場合もある）より多くのイソシアネート官能基を有する化合物から誘導されるものであり、このポリイソシアネート自体は通常１種のジイソシアネート（本明細書においてしばしば「モノマー」と呼ぶ）の予備縮合又は予備重合から生じるものである。
【００１８】
概して、これらのプレポリマー又はこれらの予備縮合物の平均分子量は2000（有効数字１桁）以下、より一般的には1000（有効数字１桁、好ましくは有効数字２桁）以下である。
本発明で使用されるポリイソシアネートのうちで、ビウレット型のもの及びその２量化又は３量化反応により４員環、５員環又は６員環が生じるものを言及しておく。６員環のうちで、種々のジイソシアネートのみでの又は他のイソシアネート［モノ−、ジ−又はポリイソシアネート］若しくは二酸化炭素とのホモ又はヘテロ３量化から生じるイソシアヌル環を言及しておく。二酸化炭素とのヘテロ３量化の場合には、イソシアヌル環の窒素は酸素に置き換えられる。イソシアヌル環を含むオリゴマーが好ましい。
【００１９】
好ましいポリイソシアネートは、少なくとも１個の脂肪族イソシアネート官能基を有するものである。換言すれば、本発明によりマスキングされた少なくとも１個のイソシアネート官能基が、都合良くは１個、好ましくは２個の水素原子を有するsp3型炭素を通じて骨格に連結されている。イソシアネート官能基がネオペンチル位置にあると見なされることがないように、前記sp3型炭素自体が都合良くは１個の水素原子、好ましくは２個の水素原子を有するsp3型炭素であることが望ましい。換言すれば、モノマー（概して、２個のイソシアネート官能基を有する）として、第２級でも第３級でもネオペンチルでもない脂肪族官能基を少なくとも１個有する少なくとも１種の化合物を選択することが推奨される。
【００２０】
幾つかの種類（概して２種）のモノマーから得られる混合物の場合に、上記条件及び／又は（都合良くは及び）ポリメチレン鎖（CH2）πが存在する場合に関係する条件を満足するこの又はこれらモノマーが、マスクドイソシアネート官能基の少なくとも1/3、都合良くは1/2、好ましくは2/3を提供することが好ましい。本発明に関する実験の間に、HMDT（ヘキサメチレンジイソシアネートトリマー）を2/3含み、その残りがIPDI又はIPDT（IPDIトリマー）である混合物により優れた結果が得られた。IPDI又はIPDTは本発明によりマスキングした（nBDI、ノルボルナンジイソシアネート及びそのトリマーも同様である）。
【００２１】
イソシアネートの全てが脂肪族であり、さらに上記条件を満足する場合が好ましい。
本発明に特徴的なマスキング剤をもたらす試薬は、環上でヒドロキシル化され、かつニトリル官能基及び好ましくはカルボニル官能基から選ばれる官能基を有する芳香族誘導体とイソシアネートとの縮合から得られるものから都合良く選ばれる。縮合がフェノール官能基で起こることは言うまでもない。
【００２２】
この群に属するもののなかで、見掛けの融点を決定できるものを選ぶことが都合良い。この融点の測定は室温（20℃）で行われる。この融点は、少なくとも30℃（有効数字１桁）、都合良くは少なくとも50℃であるべきである。
そのうち式（Ｉ）：
Ar（Ｒ）ｎ（Ｙ−Ｚ）ｍ（OH）ｐ              （Ｉ）
（式中、Arは、ｎ個の置換基Ｒがグラフト化している芳香族残基であり、ｍ個の極性官能基Ｚはニトリル及びカルボニル基から選ばれ、ｐはヒドロキシル官能基である）
により表されるものを選択することが好ましい。
【００２３】
ｎ、ｍ及びｐの値は、ｎ＋ｍ＋ｐの和が置換可能な鎖の部分の数以下となるような値であり、ｐは都合良くは２以下、好ましくは１に等しい。
都合良くは、ｍは２以下、好ましくは１に等しい。
都合良くは、ｎは３以下、好ましくは０、１及び２から選ばれ、より好ましくは０に等しい。
【００２４】
Ｒは、マスキング反応に不活性である置換基を表し、概して炭化水素、語源的な意味で通常はアルキル鎖、すなわちヒドロキシル官能基が除去されたアルコールに対応する。
２個の近接する置換基Ｒは、互いに連結し合って、例えば芳香族である環を形成していてもよい。
【００２５】
Ｚはカルボニル官能基を有する基から都合良く選ばれる。それらの官能基のうちで、アルコキシカルボニル官能基（又は、他の用語では、エステル官能基）、アミド官能基、ケトン官能基を言及しておく。好ましい条件ではカルボニル官能基（エステル、ケトン又はアミド）に対するα位に酸性水素は存在しない（換言すれば、その官能基は都合良くは水素を持たず、水素を持つ場合でも対応するpKaは少なくとも約20（有効数字１桁、好ましくは有効数字２桁）、より好ましくは少なくとも約25である）。従って、好ましいアミド（ラクタム又はウレアを包含する）は、アミド官能基の窒素上に水素が存在しないように又は反応性水素が存在しないように十分に置換されていることが都合良い。
【００２６】
ここでＹは２価基、都合良くは−Ｏ−，−Ｓ−,NR'−及び−CR'R"（R'及びR"は炭化水素基、炭素数１〜６、都合良くは炭素数１〜４のアルキル基、好ましくはメチル、より好ましくは水素から選ばれる）から選ばれ、好ましくはＹは単結合を表す。
極性官能基Ｚ（概して、ニトリル官能基及び／又はカルボニル官能基から選ばれる）同士は、例えばサリチル酸のように互いに隣接していないことが好ましい。
【００２７】
芳香族残基Arは１個以上の複素環又は単素環、都合良くは縮合環からなる。Arが２個より多くの環を含まないことが好ましく、Arは好ましくは１個以下の環を有する。
芳香族残基Arは、１個以上の複素環又は単素環を含むことができ、それらの入手容易性のために通常は単素環を含む。しかしながら、対応する単素環よりもかなり低い遊離温度を有する６員複素環の有用性を注意すべきである。
【００２８】
その環がヒドロキシル化された芳香族誘導体の全炭素数は20以下、好ましくは10（有効数字１桁）以下であるべきである。
この環は、都合良くは６員環であり、その環単位は炭素又は窒素とこれらの原子の原子価にとって必要な幾つかの置換基とから構成される。
最も満足のいく結果を与える酸及び誘導体、特にエステルのうちで、ベンゼン環又はピリジン環上でグラフト化された酸を言及しておく。例えば、ｍ−ヒドロキシ安息香酸、特にｐ−ヒドロキシ安息香酸、及びそれらの誘導体が良い結果を与える。
【００２９】
前述のように、イソシアネートをマスキングする幾つかの基（経済的理由から好ましくは２個の基）を与えることも可能である。この多様性は、種々のマスキングされた化合物（概して、１個の基がマスキングされたもの）を混合するか又は共反応により得ることができる。これらのマスキング基が全て前述のようなものであることも、それらのうちの幾つかだけが前述の定義に対応するものであってもよい。後者の場合には、カルボニル（エステル又は酸）官能基を有するものが上記式（Ｉ）に対応し、少なくとも約10％（ブロックドイソシアネート官能基として表した場合）、都合良くは少なくとも約20％、好ましくは1/3に相当することが都合良い。
【００３０】
一方、カルボキシル官能基（−COOH）、特に芳香環、好ましくはベンゼン環に直接グラフト化したカルボン酸官能基の存在によって、ブロックドイソシアネートの融点を上昇させることができ、また一方で、架橋後のコーティング（例えば仕上塗）の艶消効果を著しく高めることができる。しかしながら、本発明に係る系の優れた機械的特性を保つためには、存在する酸性官能基の量はマスクドイソシアネート官能基の約9/10以下、都合良くは約4/5以下、好ましくは2/3以下であることが好ましい。艶消効果及びガラス転移温度（Tg）に対する酸性官能基の有利な効果は約10％から明らかになるが、少なくとも20％の割合に及ばせることが望ましい。さらに、この濃度以上のレベルでは、酸性官能基はいわゆる「構造化された」外観を与える不整の発生を促す。融点及びガラス転移温度（Tg）は、100％以下の酸含有率で絶えず重なりがある。
【００３１】
その使用が最も都合良いものの１つは、酸性官能基を有する化合物により、都合良くはＺが酸性官能基である式Ｉにより表される化合物により少なくとも部分的にマスキングされたイソシアネートを使用することからなる。イソシアネートが次に酸性官能基以外の基によりマスキングされること、及びマスキング系の酸性官能基が90〜10％（ブロックドイソシアネート官能基として表した場合）存在し、その他のマスキング剤又は試薬が周知のマスキング剤（本明細書で特定される遊離温度及びマスキングされない部分についての制約を満足するもの）であるか又は式Ｉに対応するエステルであることが推奨される。後者の代替態様が好ましい。これらの化合物の合成に関し、式Ｉの化合物によるマスキング（場合に応じて部分的マスキング）操作に対して優れた結果を与えるヨーロッパ特許出願公開明細書第0,680 984号に記載の一般手順を言及しておく。
【００３２】
ただ１種のマスキング剤が使用される場合には、そのマスキング剤は式Ｉ（Ｚはエステルである）で表される化合物であることが望ましい。ヨーロッパ特許出願公開明細書第0,680 984号の第２頁第41〜50行にはその好ましさが記載されている。
本発明に関して既に述べたように、得られる化合物の融点又は得られる化合物同士の混合物の融点は少なくとも30℃、好ましくは50℃である見掛け融点を有することが好ましい。
【００３３】
ガラス転移温度が少なくとも20℃、都合良くは少なくとも40℃であることも好ましい。
本発明に係る化合物が250℃で30分間以内に第１級アルコールと完全に反応するように本発明に係る化合物を選択することが好ましい。
その反応は、90％以上進行した場合に完了したものとみなす。
【００３４】
前述のように、本発明において最も都合良いイソシアネートは、その窒素原子がsp3混成炭素に結合しているもの、より詳細には脂肪族イソシアネート、特にポリメチレンジイソシアネート（例えば、TMDIテトラメチレンジイソシアネート及びHMDI［ヘキサメチレンジイソシアネート、OCN−（CH2）６−NCO］）及びそれらの種々の縮合誘導体（ビウレット等）並びに２量体化及び３量体化誘導体（当該技術分野では「トリマー」なる用語は３つのイソシアネート官能基からのイソシアヌル環の形成により生じる混合物を意味するが、実際には真のトリマーに加えて３量化から生じるより重い生成物も存在する）である。
【００３５】
本発明によると、残留遊離イソシアネート官能基の百分率が５％以下、都合良くは３％以下、好ましくは１％以下であることが望ましく往々にして必要である。最高の融点及びガラス転移温度は0.5％以下の百分率で得られる。環がヒドロキシル化された芳香族誘導体の含有率も低いことが都合良く、すなわち５％以下、都合良くは３％以下、好ましくは１％以下である。
【００３６】
本発明に係る生成物のためのポリオールとして使用することができる化合物に関して言及すると、光沢度が低い粉末塗料及び粉末ワニスを最も容易に得ることを可能にするものは、適切な分子量を有しイソシアネートプレポリマー（すなわち、本発明によって少なくとも部分的にマスキングされたイソシアネート）との反応により架橋することができるヒドロキシル化アクリル樹脂及び／又は線状若しくは分枝状のヒドロキシル化された飽和若しくは不飽和のポリエステルである。
【００３７】
前記プレポリマーにはマスキング（又はブロッキング）された活性官能基が与えられており、その活性官能基は、ブロッキング剤の遊離により又はバインダーのヒドロキシル基と反応するイソシアネート基同士の触媒の存在下又は不在下での交換により熱的に活性化される。
この系は、溶融の際に適切な粘度を示すと共に40℃を超えるガラス転移温度を示すために貯蔵時の化学的及び物理的安定性がある粉末塗料を得ることを可能にする。
【００３８】
ポリマーの分子量を決めるカルボキシルの可能な機能は、芳香族又は脂肪族エポキシ樹脂及び／又はヒドロキシアルキルアミドとの二重架橋（double−crosslinking）を可能にする。
酸性基についての前記過剰量はその酸価（ポリオール（場合によっては「樹脂」と呼ぶ）1g中の遊離酸を中和するのに必要とされる水酸化カリウムのmg数で表される）により決定される。
【００３９】
ヒドロキシル価は、ヒドロキシル化ポリマーの（無水酢酸による）アセチル化中に遊離した過剰量の酢酸を中和するために樹脂1g当たりに必要とされる水酸化カリウムのmg数に対応する。さらなる詳細については標準ASTM−E222を参照されたい。
ポリマーのヒドロキシル価は10〜350mg KOH/g、好ましくは15〜80mg KOH/gの範囲に及ぶ。酸価は約20mg KOH/g以下、都合良くは15mg KOH/gであり、少なくとも2mg KOH/gであることも都合良く、好ましくは少なくとも4mg KOH/gである。酸価が好ましくは３〜15mg KOH/gであるヒドロキシル化ポリマーを採用することが良い選択である。
【００４０】
本発明に係るバインダー又はヒドロキシル化ポリマーの数平均分子量Mnは2000〜15,000g/molの範囲に及び、その枝分かれ度（すなわち、分子当たりの遊離OH官能基の平均数）は２〜４である。分子量はゲル透過クロマトグラフィー（GPC）により決定される。この技術は、ゲルとして２種のポリスチレンゲル（Ultrastyragel（登録商標）,104及び500Å）を使用し、溶剤としてTHFを使用し、標準として硫黄を使用する。
【００４１】
枝分かれ度（すなわち、分子当たりの遊離OH官能基の平均数）は２〜４、都合良くは2.5〜３であることが望ましい。
艶消効果は枝分かれ度の増加に従って増加する。枝分かれは、官能価が２より大きいポリオール（概してトリオール）又は官能価が２より大きい多酸（反応中に放出される水の量を抑えるためにしばしば酸無水物の形態で使用される）を使用することにより得られる。艶消効果にとっては後者の場合が好ましい。特に、トリメリット酸、特に酸無水物の形態にあるトリメリット酸が非常に好ましい。
【００４２】
本発明に対してヒドロキシル化ポリエステルを使用する場合には、２〜36個の炭素原子を含む１種以上の脂肪族、芳香族又は脂環式のジカルボン酸若しくはポリカルボン酸又はジカルボン酸無水物若しくはポリカルボン酸無水物又はそれらのメチルエステルのエステル化が用いられる。
例えば、アジピン酸、コハク酸、セバシン酸、スベリン酸、アゼライン酸、デカンジカルボン酸、グルタル酸、テレフタル酸、イソフタル酸、フタル酸又はフタル酸無水物、ナフタレンジカルボン酸、ヘキサヒドロフタル酸又はヘキサヒドロフタル酸無水物、1,4−シクロヘキサンジカルボン酸、２量化した脂肪酸、及びトリメリット酸無水物が挙げられる。
【００４３】
２〜18個の炭素原子を有する脂肪族又は芳香族モノカルボン酸又はそれらのメチルエステルを添加することによりポリマーの分子量を調節することができる。
ポリマー混合物中の上記酸又は酸無水物の百分率は、20〜70％、好ましくは30〜60％の範囲にわたり、各百分率が独立に又は組み合わせて用いられる。
本発明のポリマーが不飽和である場合には、オレフィンとしてマレイン酸若しくはマレイン酸無水物、テトラヒドロフタル酸若しくはテトラヒドロフタル酸無水物、フマル酸、ヘキサクロロエンドメチレンテトラヒドロフタル酸若しくはヘキサクロロエンドメチレンテトラヒドロフタル酸無水物、メチルマレイン酸、イタコン酸、又はジシクロペンタジエン、メチルマレイン酸、イタコン酸、マレイン酸若しくはフマル酸の誘導体のようなジカルボン酸若しくはポリカルボン酸又はジカルボン酸無水物若しくはポリカルボン酸無水物が使用される。
【００４４】
ポリエステルを合成するのに有用なポリヒドロキシル化アルコールには、エチレングリコール、1,2−若しくは1,3−プロピレングリコール、２−メチルプロパンジオール、ジエチレングリコール、ジプロピレングリコール、1,4−ブタンジオール、2,3−ブチレングリコール、1,6−ヘキサンジオール、1,5−ペンタンジオール、ネオペンチルグリコール、ジクロヘキサンジメタノール、トリエチレングリコール、ネオペンチルグリコール、ヒドロキシピバレート、テトラエチレングリコール、ポリエチレングリコール、ポリプロピレングリコール、ジブチレングリコール若しくはポリエチレングリコール、トリメチルペンタンジオール、ブチルエチルプロパンジオール、グリセロール、トリメチロールプロパン、ヘキサントリオール、ペンタエリトリトール、ソルビトール、トリメチロールエタン及びトリス（２−ヒドロキシエチル）イソシアヌレートがある。これらの百分率は10〜60％、好ましくは10〜50％の範囲に及ぶ。
【００４５】
ポリエステルの調製に関し、特にエステル結合の生成又は転化中に、当該技術分野でエステル化に対して周知の触媒が使用される。最終生成物中に存在しうるこれらの触媒は、単一化合物として又は混合物として使用される。本発明において使用することができる触媒の中で、プロトン性酸（特に有機化合物であるもの）を主成分とするもの又は都合良くは有機化合物であるルイス酸を主成分とするものを言及しておく。特にプロトン性有機酸のうちでスルホン酸類を言及することができ、そのうち最も一般的なものはパラトルエンスルホン酸及びメタンスルホン酸である。ルイス酸のうちで四塩化チタン、テトラ−ｎ−ブチルチタネート、イソプロピルチタネート、テトラキス（２−エチルヘキシル）チタネート、チタンアセチルアセトネート、ステアリルチタネート、ノニルチタネート若しくはセチルチタネートのようなチタンを主成分とするもの、イソプロピルバナデート若しくはｎ−ブチルバナデートのようなバナジウムを主成分とするもの、四塩化ジルコニウム、ｎ−プロピルジルコネート若しくはｎ−ブチルジルコネートのようなジルコニウムを主成分とするもの、並びに塩化錫無水物若しくは水和物、ジブチル錫オキシド、オクタン酸錫、ブチル錫ヘキサノエート、シュウ酸錫、モノブチル錫オキシド、モノブチルクロロ錫ジヒドロキシド、ジブチル錫ジラウレート、ジブチル錫ジアセテート及びモノブチル錫トリス（２−エチルヘキサノエート）のような錫を主成分とするものを言及することができる。
【００４６】
飽和ヒドロキシル化ポリエステルの場合には、飽和ヒドロキシル化エステルに対して都合良くは1/2〜２％の間の重量百分率での上記触媒の使用が特に都合良い。
上記種類の化合物の添加によって、特に製造時間及び揮発性化合物の放出量を削減することができると共に本発明に対して特に適するこれらのポリオールの最終的な色の最適化が可能となる。
【００４７】
メチルエステル（ジカルボン酸又はポリカルボン酸のメチルエステル）が最初に使用される場合において、エステル交換反応で十分な触媒作用を示すことが知られている上記触媒に含まれるものを使用すること又はエステル交換反応を触媒することが知られている他の触媒、例えば亜鉛カルボキシレート、三酸化アンチモン又は縮合の技術分野の当業者に周知の任意の他の触媒を導入することが非常に望ましい。使用されるべき量は都合良くは初期装填量の1/2〜１（重量）である。
【００４８】
ポリマーを改良するため及びエステル化プロセス中にポリマーが着色するのを防ぐために不活性雰囲気での作業に加えて、トリフェニルホスフィット、トリス（ノニルフェニル）ホスフィット、ステアリルペンタエリトリトールジホスフィット又はそれらの均等物のような酸化防止剤を添加することが好ましい。これらの化合物は好ましくは５千分率以上15千分率以下の量で使用される。
【００４９】
上記ポリエステルを得るために、当該技術分野で周知の技術が用いられる。通常の反応条件を挙げておく。すなわち、
約200℃〜260℃の間の最終温度；
５ヘクトパスカル〜800キロパスカルの間の絶対圧力。
酸価及びヒドロキシル価を調節し、ポリウレタンの最良の被覆特性を得ることを可能にする点までそのアルカリ性度が調節されるべきである。従って、装填前に基本的には冷却室内で、触媒、酸化防止剤及び最終用途に必要とされる任意の添加剤が配合される。
【００５０】
本発明に対して使用されるポリエステルは、系に貯蔵中に必要とされる安定性が与えられるように、40〜80℃、好ましくは50〜70℃のガラス転移温度（Tg）を有する。アモルファスポリエステルと結晶性ポリエステルの混合物を使用することができる。それらの適切な割合は、良好な化学的安定性及び物理的安定性の両方を可能にする。ポリマーのTgは示差熱分析（DSC）により決定される。
【００５１】
本発明において、ヒドロキシル化アクリルポリマーが使用される場合には、Tgが40〜100℃であるただ１種のバインダーが使用されるか又はその代わりに０〜30％のアクリルポリマー（Tgは−20〜50℃）と70〜100％のヒドロキシル化アクリルポリマー（Tgは40〜100℃）を含む混合物が使用される。前記混合物を使用する場合には、系を容易に処理することができると共に系は良好な貯蔵安定性並びに良好な化学的及び物理的特性を示す。
【００５２】
ヒドロキシル化アクリルポリマーは、α，β−不飽和エチレンモノマー、特にビニル芳香族モノマーとα，β−不飽和エチレンカルボン酸とを反応させることにより得られる。例えば、スチレン及びその誘導体、例えばメチルスチレン又はクロロスチレンを挙げることができ、外部用製品の場合には、それらは全モノマーの５〜54％、好ましくは10〜25％の量で存在する。５％未満の量でも耐蝕性に影響を及ぼしうる。
【００５３】
α，β−不飽和エチレン酸エステルのうちで、メチルアクリレート、エチルアクリレート、ブチルアクリレート、２−エチルヘキシルアクリレート、ドデシルアクリレート、メチルメタクリレート、エチルメタクリレート、ブチルメタクリレート、２−エチルヘキシルメタクリレート及びラウリルメタクリレートのようなアクリル酸エステル及びメタクリル酸エステルを挙げることができる。好ましくは、不飽和エステル５〜８％の量で存在し、この不飽和エステルは、炭素数１〜３のアルキルの炭素数４〜20のエステル同士の混合物、例えばメチルメタクリレートとブチルアクリレートの混合物に対応する。
【００５４】
アクリルポリマーのヒドロキシル官能価は、ヒドロキシエチルメタクリレート及びヒドロキシエチルアクリレート並びにヒドロキシプロピルアクリレート及びヒドロキシプロピルメタクリレートのようなヒドロキシル基を有するモノマー同士の全モノマーに対して５〜80％の量での共重合により与えられる。この百分率は上記ヒドロキシル価を得るのに必要なものである。
【００５５】
アクリル酸、メタクリル酸、イタコン酸若しくはフマル酸及び／又はマレイン酸若しくはマレイン酸無水物の付加により生じるアクリルポリマーは特定の酸価、通常は15未満の酸価を有することができる。
前記アクリルポリマーを調製するために、種々のモノマーを混合し、遊離ラジカル重合により反応させる。使用することができる開始剤のうちで、特に過酸化ベンゾイル、tert−ブチルヒドロペルオキシド、ジ−tert−ブチルペルオキシド及びアゾビスイソブチロニトリルを挙げることができる。メルカプトプロピオン酸、ドデシルメルカプタン及びラウリルメルカプタンのような連鎖移動剤を使用して分子量を調節することができる。重合は、モノマーが可溶である溶剤、特にトルエン、キシレン、ブチルアセテート、プロピレングリコールメチルエーテルアセテートのような溶剤を使用して溶液中で行われる。いったん重合が完了したならば、有機溶剤を除去して固体ポリマーを回収するために、反応混合物を減圧下で蒸発させる。溶剤又は揮発性化合物の残留量は0.5％未満であるべきである。
【００５６】
明らかではあるが、ヒドロキシル化アクリルポリマーが前述の条件に従って使用される場合には、本発明に従ってマスキングされたイソシアネート官能基を含むプレポリマーにより十分な架橋が望ましい艶消効果を伴って確実に達成されるが、機械的特性は悪天候にさらされる用途に対して不十分な程度のままとなる。従って、ポリイソシアネートと飽和ポリエステルの系を使用することが好ましい。
【００５７】
本発明のポリマーが有する酸価はカルボキシル基と脂肪族、芳香族及び／又はβ−ヒドロキシアルキルアミドポリエポキシドとの反応を可能にし、その結果として二重架橋が得られる。
前述のように、エステル化触媒は最終ポリエステル中に存在していてもよく、艶消剤として作用しうる。この艶消効果の再現性を改良し、ポリアクリルジアルコール又はポリアクリルポリアルコールにその利益を与え、良好な艶消効果が得られるように、その存在を確認し、必要であればエステル化触媒（エステル交換触媒）を添加することが好ましい。
【００５８】
少なくとも0.5％、都合良くは少なくとも１％、好ましくは少なくとも２％のバインダー触媒含有率が確保されるべきである。この含有率は５重量％を超えないこと、都合良くは３重量％を超えないこと、好ましくは２重量％を超えないことが好ましい。殆どの触媒が金属的性質を持つ元素を主成分とするため、この特徴を原子当量により表すことがより実際的であろう。この場合に、これらの含有率範囲は、バインダー1kg当たり少なくとも0.003当量、都合良くは少なくとも0.005当量、好ましくは少なくとも0.01当量の含有率が達成されるべきであり、かつバインダー1kg当たり重量基準で0.3当量以下、都合良くは0.2当量以下、好ましくは0.1当量以下の含有率が好ましいと表せる。
【００５９】
最良の艶消効果を与えるエステル化触媒は次の特性：
油溶性が低いこと；
固体、都合良くは結晶性の形態にあること：
のうちの一方、好ましくは両方を有する触媒である。
低い油溶性に関し、これらの好ましい触媒がオクタノール試験（下記参照）の媒体（クロロベンゼン＋オクタノール）にほんの僅かに溶解性を示すか不溶性であることを言及しておく。
【００６０】
概して、これらの条件を満足するためには、無機塩［触媒活性を有する］及び／又は有機塩（例えば「アニオン］CH3CH2-に対応するもののような炭化水素から誘導された塩を包含するが、それらが最も都合良いものではない）、例えば幾つかのメチレン又はメチル単位、都合良くはアニオン当たり平均３個以下（例えばマロン酸ジアニオン［-OOC−CH−COO-］はアニオン当たり1/2個のメチレンを有する）、好ましくは２個以下、より好ましくは１個以下、さらに好ましくは０個のメチレン又はメチル単位を有するスルホネート、カルボキシレート、アセチルアセトネート、ホスフェート、ホスホネート又はホスフィネートを選択することが好ましい。
【００６１】
固体の形態をとる場合について言えば、特に押出による場合に、その融点が混合物の融点より高いことが好ましい。
特に良い結果を与える触媒のうちで、ピルビン酸錫塩、シュウ酸錫塩、錫ハロゲン化物、特に塩化錫（これはいわゆる構造化面を与えるという利点も有する）のような錫（II）塩を挙げることができる。
【００６２】
艶消効果を高めるこの触媒は粉末塗料の製造の際の種々の段階において導入されてよく、特に最終押出前のブレンド中又はその前の作業中に、特に縮合前にポリオール中に導入される。
上記触媒のうちの少なくとも１種の触媒を含むポリオールの使用が本発明の実施に対して特に好ましい（濃度を計算するために、ポリオールがバインダーの80％を構成するとして上記データをバインダーに対して用いる）。触媒用のキャリヤーとして作用するポリオールを使用してもよく、それによって最終混合物中への触媒の添合が容易となる。この場合に、重量濃度は上記バインダーについての値よりも高く、25％又は50％にも達しうる。
【００６３】
本発明のバインダーは、粉末塗装業者に周知の添加剤、充填剤、顔料及び製造方法を用いて、艶消（低光沢）の滑らかな構造化された梨地塗膜を得ることを可能にするとともに、ショットブラスト効果（shot−blasted effect）のような他の効果を得ることを可能にする。コーティング組成物中のワックス（艶消効果を持つ）の存在によって艶消効果を改良できるが、このワックスはミクロレーター（microcrater）の形成を促進する。ミクロレーターは塗料の特定の用途で避けられるべきである。このことを鑑みて、当業者はこれらのワックスを使用すべきか否かを選択するであろう。
【００６４】
周知のこれらのワックスはポリエチレンオキシドから選ばれ、バインターに対して０〜５（重量）％の範囲にわたる量で加えられる。
ワックスは、上記種類のポリエチレンオキシドとフルオロ炭化水素、都合良くはペルフルオロ炭化水素、特にテトラフルオロエチレンポリマー（PTFE）の混合物からも選ばれてよい。フルオロ炭化水素の場合には、フルオロ炭化水素は実質的に１％の量を超えないことが好ましく、それらは概してバインダーに対して0.1％を超える含有率で使用される。前記ペルフルオロ炭化水素は概して単独では使用されず、上記ポリエチレンオキシドとの混合物として使用される。
【００６５】
充填剤と顔料の合計量がバインダー重量の2/3に達してもよい。
塗料の配合において、望ましい色を得ることを可能にする適切な顔料が存在すべきであり、それらの顔料は粉末塗料の全重量の約１〜50重量％の範囲の量で存在することが可能である。例えば、５〜40％の量で充填剤を配合物に使用することができる。
【００６６】
顔料のうちで、二酸化チタンを特に言及しておく。なぜならこの顔料は、選択された前処理に依存して、無彩色作用を有するか又は艶消外観を強調するからである。シリカ処理にかけられた二酸化チタンは艶消効果を著しく高めることが確認された。最も顕著な効果を示すものはTitafran RL68の名称で販売されているもの（現在rhodo RL68の名称で販売されている）である。
【００６７】
酸化ジルコニウムにより処理された二酸化チタンは艶消効果に殆ど影響を及ぼさない。
当業者は、使用される二酸化チタンを変性することにより梨地又は艶消効果を容易に調節することができる。
本発明に係る塗料又はワニスは、脱泡剤、レベリング剤、酸化防止剤及び紫外線吸収剤（紫外線遮断剤）のような周知の種々の添加剤を含んでよい。本発明に係る塗料又はワニスは艶消効果を向上させることが知られている種々の艶消効果補助剤を含んでよい。
【００６８】
推奨される脱泡剤としてはベンゾインを挙げることができる。脱泡剤は特に0.5〜３％の量で存在し、硬化中に塗膜からの揮発性化合物の放出を可能にし、クレーター又はピットの形成のような欠陥を防止する。
推奨される展着剤はアクリルポリマー、フルオロポリマー又は高分子量シロキサンであり、0.5〜５％の量で「マスターバッチ」として適切なポリマーに直接加えられるか又はシリカ上に吸着される。
【００６９】
外部強度及び直流ガス噴射を用いるオーブン内での過度の焼付け及び硬化に対する耐性を改良するために、配合物にフェノール型又はアルキル／アリールホスフィットの１次又は２次型の紫外線吸収性組成物及び／又は酸化防止剤を加えることが推奨される。前記添加剤は、塗料全体の0.5〜２％の量で配合物中に存在することができる。
【００７０】
硬化（架橋）温度を下げるために、DBTDL（ジブチル錫ジラウレート）のようなウレタン形成用の触体をプレミックス中に直接加えるか又はマスターバッチとして加えるかして配合物に加えることができる。
本発明の主題を構成する艶消粉末塗料は、配合物の構成成分を溶融配合することにより都合良く製造される。まず、配合物の構成成分を配合機内で予備配合し、次にそれらを溶融させ、均質化させ、１基以上のスクリューを有する押出機内で分散させる。
【００７１】
混合温度、配合温度及び押出温度が約130℃以下、都合良くは約110℃以下、好ましくは100℃以下（有効数字３桁）であることが望ましい。押出温度が少なくとも約60℃、都合良くは少なくとも約70℃、好ましくは80〜90℃程度であることが望ましい。得られる押出物を放冷し、次にスチール、アルミニウム若しくは他の合金のような金属支持体、ガラス、プラスチック又は木材にそれを適用するために、望ましい粒度（概してd90は約200マイクロメートル以下、都合良くは100マイクロメートル（有効数字２桁）であり、d10は少なくとも約20マイクロメートル、都合良くは少なくとも約50マイクロメートルである）を有する塗料が得られるまでミルに通す。
【００７２】
ポリオールとイソシアネートの比は、脱ブロッキングの化学量論により決まる。遊離ヒドロキシルの全部との反応に化学量論的に必要とされるイソシアネートの量は、概して、20％、都合良くは10％、好ましくは５％の許容度でもって選ばれる。過剰量のイソシアネートが存在することが好ましいために、僅かなオフセット範囲が好ましい。換言すれば、加えるべきイソシアネートの量は都合良くは理論量の約90％以上約120％以下、好ましくは理論量の95％以上約110％以下であり、最も一般的であるために最も望ましい範囲は理論量の100％以上（有効数字３桁）105％以下である。遊離酸の割合が高い（例えばマスクドイソシアネート官能基の少なくとも2/3）系が使用される場合には、イソシアネートとヒドロキシル官能基の比を上記値に対しておよそ10〜30ポイント（％）増加させることが予想されるであろう。
【００７３】
得られる粉末を静電ガンを用いて又は流動床により適用することができる。本発明の好ましい適用は、コロナ放電及びコロナ作用静電ガンを用いて又は摩擦（摩擦電荷）により行われる。
当該塗料が適用される支持体（主にスチール又はアルミニウムである）は、適用前に予備加熱されてもされなくてもよい。いったん塗料を適用したならば、粉末を溶融させ、系が触媒されるか否かに依存して、オーブン内で140〜220℃の温度で10分間〜２時間、概して180〜220℃にわたる温度で10〜30分間硬化させる。
【００７４】
上記教示を考慮して当業者は焼付け温度を上げることにより焼付け時間を短縮できることまたはその逆も可能であることを想い起こすことにより焼付けを改善するであろう。
以下の具体的な例により本発明がより良く理解されるであろう。これらの例の中で、提案される系の有利な点を示すために、種々の外部／内部艶消塗料系を比較した。
オクタノール試験−定義
「遊離」（又は「脱ブロッキング」）温度：これはマスクドイソシアネートのマスキング剤が第１級モノアルコール（第１級アルコールは概してオクタノール）により9/10（数学的に端数を切り上げた）置換される最低温度である；
貯蔵寿命：良好な貯蔵寿命を確保するために、そのオクタノール試験で80℃で、都合良くは90℃で90％以下の「遊離」を示すマスクドイソシアネート官能基を選択することが好ましい；
反応進行度：反応が90％以上進行した場合に反応が完了したとみなす。
手順
評価すべき保護されたマスクドNCO均等物約5mmolを電磁攪拌機を備えたスコット（Schott）型チューブ内に入れた。
【００７５】
2.5〜3mlの1,2−ジクロロベンゼン（溶剤）及び１−オクタノールの均等物（5mmol,すなわち0.61g,場合に応じて、ブロッキング剤に対する試験すべき触媒と共に）を加えた。
次に反応溶媒を試験温度にした。次に反応媒体を試験温度で６時間加熱し、イソシアネート官能基を脱ブロッキングし、それらを反応性にした。いったん反応が完了したならば、減圧蒸留により溶剤を除去し、NMR、質量スペクトル及びIRにより残留物を分析した。これらのデータから１−オクタノールと縮合したマスクドイソシアネート官能基の百分率を評価した。
使用した製品
以下の例で使用した製品を往々にしてそれらの商品名で示す。これらの製品は工業用シートと呼ばれており、それらについての参考文献を以下の表に示す：
【００７６】
【表１】
0003618763.tif 000002
【００７７】
＊このヒドロキシ化ポリエステルの例ｇ及びｆに対して使用したバッチは適切な割合の残留エステル化触媒を含んでいた。
略語の定義及び不確定性の程度
IPDT＝PPDI（イソホロンジイソシアネート）トリマー
HDT＝HDI（ヘキサメチレンジイソシアネート）トリマー
MPHBはブロッキングがメチルｐ−ヒドロキシベンゾエートにより行われることを示す。
光沢は５％（絶対値）の不確定性をもって測定される。
【００７８】
例Ａ〜Ｅ及びＢは比較例である。
例Ａ
反応性が異なりTGICとの比が異なるポリエステルを使用して２種の白色顔料入り耐水性粉末塗料を以下のように得た：
【００７９】
【表２】
0003618763.tif 000003
【００８０】
各塗料の成分は、配合機内で配合し、次に別々に均質化し、Buss PCS−30型の１軸スクリュー押出機内で80〜120℃の間の温度で溶融させた。押出物を放冷し、冷却ローラーによりフレーク状にし、粉砕し、望ましい形状に従って分級した。いったん２種の塗料が得られたら、それらを1/1で高速配合機内で配合した。いったん均質化が行ったなら、結果として得られた混合物の粉末をスチール又はアルミニウム板に静電的に適用した。それらを200℃（支持体の温度）で12〜15分間硬化させた。いったん硬化を行ったなら、適用された試料の光沢（艶消効果）を観察した。その結果及び特性を表１にまとめた。前記系に関する問題は、それが２種の塗料の製造及び粉砕された粉末の混合（ドライブレンド）を必要とすることである。この系は不十分な再現性を欠点として持ち、その僅かな変化が光沢度の変化をもたらす。
例Ｂ
Primidを主成分とする白色顔料入り耐水性塗料。ドライブレンド系、塗料１と塗料２の混合は例Ａにおけるのと同様。
【００８１】
【表３】
0003618763.tif 000004
【００８２】
Ａと同様な欠点を有する。
例Ｃ
TGICを主成分とする白色顔料入りの耐水性塗料。非常に酸性度の高い艶消剤を使用。
【００８３】
【表４】
0003618763.tif 000005
【００８４】
この塗料は60゜及び85゜で優れた艶消外観及び低光沢を有するが、機械的特性は全体的に不十分であった。
例Ｄ
TGIC（トリグリシジルイソシアヌレート）を主成分とする白色顔料入り耐水性塗料。艶消作用のあるワックスを使用。
【００８５】
【表５】
0003618763.tif 000006
【００８６】
【表６】
0003618763.tif 000007
【００８７】
得られた艶消外観は不十分なものであったが、他の特性は妥当なものであった。
例Ｅ
ε−カプロラクタムによりマスキングされたイソホロンジイソシアネートのプレポリマーを主成分とする外部用の白色顔料入り耐水性ポリウレタン塗料。
【００８８】
【表７】
0003618763.tif 000008
【００８９】
機械的特性は許容可能なものであったが、艶消効果は不十分なままであった。
例Ｆ
外部用の艶消ポリウレタン白色粉末塗料。
本発明によると、イソシアネートプレポリマーとの特定のポリエステルの併用によって、良好な機械的特性及び外部強度を有する艶消系を得ることが可能である。
【００９０】
【表８】
0003618763.tif 000009
【００９１】
機械的特性は非常に優れており（条件が優れた機械的特性の実証を可能にするものではなかったためにこの優れた機械的特性は試験中に現れなかった。最高の機械的特性はどこでも達成される）、艶消効果は良好であった。
例Ｇ
例Ｆのエステルを例Ｅのイソシアネートと併用した交差例である。
【００９２】
【表９】
0003618763.tif 000010
【００９３】
【表１０】
0003618763.tif 000011
【００９４】
例H:白色塗料
【００９５】
【表１１】
0003618763.tif 000012
【００９６】
【表１２】
0003618763.tif 000013
【００９７】
例I:白色塗料
【００９８】
【表１３】
0003618763.tif 000014
【００９９】
【表１４】
0003618763.tif 000015
【０１００】
例J:白色塗料
【０１０１】
【表１５】
0003618763.tif 000016
【０１０２】
【表１６】
0003618763.tif 000017
【０１０３】
例K:構造化艶消黒色塗料
【０１０４】
【表１７】
0003618763.tif 000018
【０１０５】
例L:艶消白色塗料
【０１０６】
【表１８】
0003618763.tif 000019
【０１０７】
例M:着色配合物
【０１０８】
【表１９】
0003618763.tif 000020
【０１０９】
【表２０】
0003618763.tif 000021